(57)【要約】      （修正有）【課題】コークス炉ガスによりメタノール及び合成天然ガスを同時生産するための方法並びに該方法を達成するためのプラントの提供。【解決手段】少なくとも１種のコークス炉ガスを前処理する工程、前処理したコークス炉ガスに少なくとも１種の炭素含有ガス（ＣＯ及び／又はＣＯ２）を加えることにより、水素／炭素比を調整する工程、生じる混合ガスを圧縮及び脱硫し、次にメタノール合成反応を実施する工程、生じるメタノール合成反応生成物を高メタノール流と低メタノール流とに分離する工程、低メタノール流を、直列につながれた２つ又は３つのメタン合成反応器中でのメタン合成反応に付す工程、並びに生じるメタン合成反応生成物から水を分離することにより、合成天然ガスを生産する工程を含む、コークス炉ガスによりメタノール及び合成天然ガスを同時生産するための方法。【選択図】なし【特許請求の範囲】
【請求項１】
コークス炉ガスによりメタノール及び合成天然ガスを同時生産する方法であって、前記方法が、
（１）少なくとも１種のコークス炉ガスを前処理する工程、
（２）前処理したコークス炉ガスに少なくとも１種の炭素含有ガスを加えることにより、水素／炭素比を調整する工程、
（３）生じる混合ガスを圧縮及び脱硫し、次にメタノール合成反応を実施する工程、
（４）生じるメタノール合成反応生成物を高メタノール流と低メタノール流とに分離する工程、
（５）低メタノール流を、直列につながれた２つ又は３つのメタン合成反応器中でのメタン合成反応に付す工程、
（６）生じるメタン合成反応生成物から水を分離することにより、合成天然ガスを生産する工程
を含む方法。
【請求項２】
前記炭素含有ガスが、ＣＯ及び／又はＣＯ２であることを特徴とする、請求項１に記載の方法。
【請求項３】
前記炭素含有ガスが、コーカーから放出された煙道ガスから捕捉されたＣＯ２であることを特徴とする、請求項２に記載の方法。
【請求項４】
前記炭素含有ガスを、生じる混合ガスが、２．２〜２．７の水素／炭素比［ここで、該水素／炭素比は、（ｎＨ２−ｎＣＯ２）／（ｎＣＯ＋ｎＣＯ２）であり、ｎＨ２、ｎＣＯ２及びｎＣＯは、それぞれＨ２、ＣＯ２及びＣＯのモル数である］を有するような量で加えることを特徴とする、請求項１に記載の方法。
【請求項５】
前記炭素含有ガスを、生じる混合ガスが、２．４５〜２．５の水素／炭素比を有するような量で加えることを特徴とする、請求項４に記載の方法。
【請求項６】
低メタノール流を、直列につながれた２つ又は３つのメタン合成反応器に送る前に、水洗浄に付し、そして水洗浄流をメタン合成反応器に送ることにより、メタン合成反応を実施することを特徴とする、請求項１に記載の方法。
【請求項７】
メタノール合成反応が、ワンススルー反応であり、そしてメタノール合成反応の前にはメタン水蒸気変換が実施されないことを特徴とする、請求項１に記載の方法。
【請求項８】
直列につながれた３つの断熱メタン合成反応器を使用し、ここで、第１のメタン合成反応器の入口温度は、２５０℃〜３５０℃であり、第１のメタン合成反応器の出口温度は、５００℃〜６８０℃であり、第２及び第３のメタン合成反応器は、第１のメタン合成反応器よりも低い温度で稼働することを特徴とする、請求項１に記載の方法。
【請求項９】
合成天然ガスを、深冷分離に付すことにより、液化天然ガスを生産することを特徴とする、請求項１に記載の方法。
【請求項１０】
メタノール合成反応に少なくとも１種のＣｕ系メタノール合成触媒を使用し、メタン合成反応に少なくとも１種のＮｉ系メタン合成触媒を使用することを特徴とする、請求項１に記載の方法。
【請求項１１】
メタノール合成反応を、少なくとも１種の固定床反応器で実施し、この反応器は、少なくとも１種のＣｕ系メタノール合成触媒が充填され、入口温度が２００〜２４０℃であり、反応圧力が１．５〜９．０MPaであり、空間速度が２０００〜１２０００ｈ−１であるという条件で稼働することを特徴とする、請求項１に記載の方法。
【請求項１２】
２つのメタン合成反応器を使用し、
第１のメタン合成反応器では：少なくとも１種のＮｉ系メタン合成触媒が充填され、入口温度が２５０〜３５０℃であり、圧力が１．０〜８．５MPaであり、空間速度が２０００〜１５０００ｈ−１であるという条件で稼働する、固定床反応器を使用し；
第２のメタン合成反応器では：少なくとも１種のＮｉ系メタン合成触媒が充填され、入口温度が２５０〜３５０℃であり、圧力が０．８〜８．３MPaであり、空間速度が２０００〜１００００ｈ−１であるという条件で稼働する、固定床反応器を使用することを特徴とする、請求項１に記載の方法。
【請求項１３】
３つのメタン合成反応器を使用し、
第１のメタン合成反応器では：少なくとも１種のＮｉ系メタン合成触媒が充填され、入口温度が２５０〜３５０℃であり、圧力が１．０〜８．５MPaであり、空間速度が２０００〜１５０００ｈ−１であるという条件で稼働する、固定床反応器を使用し；
第２のメタン合成反応器では：少なくとも１種のＮｉ系メタン合成触媒が充填され、入口温度が２５０〜３５０℃であり、圧力が０．８〜８．３MPaであり、空間速度が２０００〜１００００ｈ−１であるという条件で稼働する、固定床反応器を使用し；
第３のメタン合成反応器では：少なくとも１種のＮｉ系メタン合成触媒が充填され、入口温度が２５０〜３５０℃であり、圧力が０．７〜８．２MPaであり、空間速度が２０００〜１００００ｈ−１であるという条件で稼働する、固定床反応器を使用し；
第２のメタン合成反応器は、第１のメタン合成反応器の稼働温度よりも低い温度で稼働し；
第３のメタン合成反応器は、第２のメタン合成反応器の稼働温度よりも低い温度で稼働することを特徴とする、請求項１に記載の方法。
【請求項１４】
メタノール及び合成天然ガスを同時生産するためのプラントであって、少なくとも１つのコーカーと組合せて使用されるプラントであり、ここで、前記プラントは、（１）少なくとも１つのコークス炉ガス前処理ユニット、（２）少なくとも１つのＣＯ２捕捉ユニット、（３）少なくとも１つの圧縮及び脱硫ユニット、（４）少なくとも１つのメタノール合成ユニット、（５）少なくとも１つのメタン合成ユニット、並びに（６）場合により少なくとも１つの深冷分離ユニットを含み；
前記コークス炉ガス前処理ユニットの少なくとも１つの入口は、前記コーカーの少なくとも１つのコークス炉ガス出口と連通しており；
前記ＣＯ２捕捉ユニットの少なくとも１つの入口は、前記コーカーの少なくとも１つの煙道ガス出口と連通しており；
前記ＣＯ２捕捉ユニットの少なくとも１つの出口及び前記コークス炉ガス前処理ユニットの少なくとも１つの出口は、少なくとも１つの混合装置を介して、前記圧縮及び脱硫ユニットの少なくとも１つの入口と連通しており；
前記圧縮及び脱硫ユニットの少なくとも１つの出口は、前記メタノール合成ユニットの少なくとも１つの入口と連通しており；
前記メタノール合成ユニットの少なくとも１つの出口は、少なくとも１つの精製装置を介して、前記メタン合成ユニットの少なくとも１つの入口と連通しており； 
前記メタン合成ユニットの少なくとも１つの出口は、場合により前記深冷分離ユニットの少なくとも１つの入口と連通している、プラント。
【請求項１５】
前記メタノール合成ユニットが、少なくとも１つのメタノール合成反応器及び少なくとも１つのメタノール分離装置を含む、請求項１４に記載のプラント。
【請求項１６】
前記メタノール合成反応器が、固定床反応器の形態である、請求項１５に記載のプラント。
【請求項１７】
前記メタノール合成反応器に、少なくとも１種のＣｕ系メタノール合成触媒が充填されている、請求項１５又は１６に記載のプラント。
【請求項１８】
前記メタノール分離装置が、少なくとも１つの気液分離装置及び／又は少なくとも１つの精留カラムを含む、請求項１５に記載のプラント。
【請求項１９】
前記メタノール合成反応器が、少なくとも１つのワンススルー反応器である、請求項１５又は１６に記載のプラント。
【請求項２０】
前記プラントが、メタン水蒸気変換装置を１つも含まない、請求項１４、１５又は１６に記載のプラント。
【請求項２１】
前記メタン合成ユニットが、直列につながれた２つ又は３つのメタン合成反応器、及び少なくとも１つのメタン分離装置を含む、請求項１４に記載のプラント。
【請求項２２】
前記メタン合成反応器が、固定床反応器の形態である、請求項２１に記載のプラント。
【請求項２３】
前記メタン合成反応器が、同一であるか又は異なっている、請求項２１に記載のプラント。
【請求項２４】
前記メタン合成反応器に、少なくとも１種のＮｉ系メタン合成触媒が充填されている、請求項２１に記載のプラント。
【発明の詳細な説明】
【技術分野】
【０００１】
本発明は、コークス炉ガスによりメタノール及び合成天然ガスを同時生産するための方法並びに該方法を達成するためのプラントに関する。
【背景技術】
【０００２】
コークス炉ガスは、コークス化過程における副産物であり、主として水素（５５％〜６０％）及びメタン（２３％〜２７％）からなる（容量によるか又はモル数による）。更には、これは少量のＣＯ（５％〜８％）、Ｃ２以上の飽和炭化水素（２％〜４％）、ＣＯ２（１．５％〜３％）、Ｏ２（０．３％〜０．８％）、及びＮ２（３％〜７％）を含有する。コークス炉ガスは、燃料ガスとして使用することができ、また化学工学の生産における原料ガスとしても使用することができる。
【０００３】
コークス炉ガスは、メタノールを生産するための原料ガスとして用いることができる。一般に、コークス炉ガスからメタノールを生産する方法は、ベンゼン、ナフタレン及びアンモニアの除去のようなコークス炉ガスの前処理；圧縮；精密脱硫及び塩化物除去のような深い洗浄；コークス炉ガス中のメタンがＣＯ及びＨ２に変換される、純酸素触媒部分酸化変換；並びにメタノール合成を含む。純酸素触媒部分酸化変換用の空気分離装置と、メタノール合成のための圧縮及び再循環システムとを装備する必要がある。
【０００４】
コークス炉ガスはまた、天然ガスを生産するための原料ガスとしても用いることができる。コークス炉ガスからの天然ガスの生産における研究は、近年大いに注目されているが、これは主として、コークス炉ガスを原料として使用し、かつタール油、ナフタレン及びベンゼンのような不純物を除去するために前処理し、圧縮し、精密脱硫し、そしてメタン合成反応に付し、次に生じる生成物を吸収分離に付して、パイプライン輸送の国家基準と合致する天然ガスを生産する（例えば、CN101391935A、即ちCN200810046428.4）か、あるいは深冷分離に付して、含まれる炭化水素を液化することにより、液化天然ガスを生産する（例えば、CN101280235A、即ちCN200810055168.7）方法に集中している。
【０００５】
近頃、コークス炉ガスにより液化天然ガス及びメタノールを同時生産するための方法に、少数の研究者が目を向けている。
【０００６】
例えば、CN101575540A（CN200910085800.7）は、液化天然ガス及びメタノールを同時生産するための方法であって、精製して要件を満たしたコークス炉ガスから圧力スイング吸着法によりＨ２及びＣＯ２を連続して分離し；残留ガスを深冷分離することにより、液化天然ガスと高ＣＯガスとを生産し、Ｈ２、ＣＯ２及びＣＯを混合して、生じる混合物をメタノール合成反応に付すことにより、メタノールを生産する工程を含む方法を提案している。しかしこの方法は、ガスを分離するために多量の圧力スイング吸着を必要とし、そしてプラント規模での制限が多い。
【０００７】
CN102585951A（CN201210057987.1）は、コークス炉ガスから液化合成天然ガス、純水素及びメタノールを同時生産するための新しい方法を提案している。この方法において、コークス炉ガスは、精製し、圧縮し、そしてメタノール合成カラムに送ることにより、メタノールが合成される。粗メタノールを分離後、生じる反応ガスの一部は、再循環圧縮機によって圧縮し、メタノール合成カラムに再循環し、そして他の部分は、メタン化反応器に送ることにより、メタン合成反応を実施する。生じる反応生成物は、圧力スイング吸着に付すことにより、水素を取り出し、次に低温液化に付すことにより、液化天然ガスを生産する。この方法は、比較的複雑である。圧縮及び再循環システムは、メタノール合成に必須であり、よって投資は相当に大きくなり、かつエネルギー消費が相当に高い。また大量の水素生成物も、市場で消費するには困難である。
【０００８】
発明の要約
本発明の目的は、コークス炉ガスによりメタノール及び合成天然ガスを同時生産する方法を提供することである。本発明の別の目的は、メタノール及び合成天然ガスを同時生産するためのプラントであって、コーカーと組合せて使用されるプラントを提供することである。該方法及びプラントは、低額の投資及び運転コストで稼働させることができ、リソースの最大活用を達成することができる。
【０００９】
本発明のある態様において、本発明は、以下の技術的解決法を提供する：
コークス炉ガスによりメタノール及び合成天然ガスを同時生産する方法であって、前記方法が、
（１）少なくとも１種のコークス炉ガスを前処理する工程、
（２）前処理したコークス炉ガスに少なくとも１種の炭素含有ガスを加えることにより、水素／炭素比を調整する工程、
（３）生じる混合ガスを圧縮及び脱硫し、次にメタノール合成反応を実施する工程、
（４）生じるメタノール合成反応生成物を高メタノール流と低メタノール流とに分離する工程、
（５）低メタノール流を、直列につながれた２つ又は３つのメタン合成反応器中でのメタン合成反応に付す工程、並びに
（６）生じるメタン合成反応生成物から水を分離することにより、合成天然ガスを生産する工程
を含む方法。
【００１０】
前記前処理が、コークス炉ガス中のタール油、ナフタレン、ベンゼン及びアンモニアの１種以上の除去を含むことを特徴とする、前記解決法のいずれか１つの方法。
【００１１】
前記炭素含有ガスが、ＣＯ及びＣＯ２の一方又は両方であることを特徴とする、前記解決法のいずれか１つに記載の方法。
【００１２】
前記炭素含有ガスが、少なくとも１つのコーカーから放出された少なくとも１種の煙道ガスから捕捉されたＣＯ２であることを特徴とする、前記解決法のいずれか１つの方法。
【００１３】
前記炭素含有ガスを、生じる混合ガスが、２．２〜２．７、好ましくは２．４〜２．６、更に好ましくは２．４５〜２．５、例えば、２．４６〜２．５の水素／炭素比［ここで、前記水素／炭素比は、（ｎＨ２−ｎＣＯ２）／（ｎＣＯ＋ｎＣＯ２）であり、ｎＨ２、ｎＣＯ２及びｎＣＯは、それぞれＨ２、ＣＯ２及びＣＯのモル数である］を有するような量で加えることを特徴とする、前記解決法のいずれか１つの方法。
【００１４】
工程（３）において、生じる混合ガスを、１．０〜９．０MPaに圧縮することを特徴とする、前記解決法のいずれか１つの方法。
【００１５】
工程（３）において、生じる混合ガスを、混合ガスの総硫黄含量がモル数で０．１ppm以下であるようなレベルまで脱硫することを特徴とする、前記解決法のいずれか１つの方法。
【００１６】
低メタノール流が、２．５５〜３．０５の水素／炭素比を有することを特徴とする、前記解決法のいずれか１つの方法。
【００１７】
低メタノール流を、直列につながれた２つ又は３つのメタン合成反応器に送る前に、水洗浄に付し、そして水洗浄流をメタン合成反応器に送ることにより、メタン合成反応を実施することを特徴とする、前記解決法のいずれか１つの方法。
【００１８】
メタノール合成反応が、ワンススルー反応であり、そしてメタノール合成反応の前にはメタン水蒸気変換が実施されないことを特徴とする、前記解決法のいずれか１つの方法。
【００１９】
第１のメタン合成反応器が、４４０℃以下の断熱温度上昇を有することを特徴とする、前記解決法のいずれか１つの方法。
【００２０】
直列につながれた３つの断熱メタン合成反応器を使用し、ここで、第１のメタン合成反応器は、広い温度範囲で稼働し、かつ２５０℃〜３５０℃の入口温度と５００℃〜６８０℃の出口温度を持ち、第２及び第３のメタン合成反応器は、第１のメタン合成反応器の稼働温度より低い温度で稼働することを特徴とする、前記解決法のいずれか１つの方法。
【００２１】
合成天然ガスを、深冷分離に付すことにより、液化天然ガスを生産することを特徴とする、前記解決法のいずれか１つの方法。
【００２２】
メタノール合成反応に少なくとも１種の低圧又は中圧メタノール合成触媒（Ｃｕ系）を使用し、そしてメタン合成反応に少なくとも１種の広温度範囲メタン合成触媒（Ｎｉ系）を使用することを特徴とする、前記解決法のいずれか１つの方法。
【００２３】
メタノール合成反応を、固定床反応器で実施するが、この反応器は、クエンチ型、管状等温型、又は断熱型であってよく、少なくとも１種のＣｕ系メタノール合成触媒を充填することができ、そして入口温度が２００〜２４０℃、好ましくは２００〜２３０℃、更に好ましくは２００〜２２０℃であり、反応圧力が１．５〜９．０MPa、好ましくは３．０〜８．０MPa、更に好ましくは４．０〜８．０MPaであり、そして空間速度が２０００〜１２０００ｈ−１、好ましくは４０００〜１００００ｈ−１、更に好ましくは５０００〜８０００ｈ−１であるという条件で稼働できることを特徴とする、前記解決法のいずれか１つの方法。
【００２４】
２つのメタン合成反応器を使用する場合には：
第１のメタン合成反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃、好ましくは２６０〜３３０℃、更に好ましくは２６０〜３２０℃であり、圧力が１．０〜８．５MPa、好ましくは２．５〜７．５MPa、更に好ましくは３．５〜７．５MPaであり、そして空間速度が２０００〜１５０００ｈ−１、好ましくは５０００〜１３０００ｈ−１、更に好ましくは８０００〜１２０００ｈ−１であるという条件で稼働でき；そして
第２のメタン合成反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃、好ましくは２５０〜３３０℃、更に好ましくは２５０〜３１０℃であり、圧力が０．８〜８．３MPa、好ましくは２．３〜７．３MPa、更に好ましくは３．３〜７．３MPaであり、そして空間速度が２０００〜１００００ｈ−１、好ましくは３０００〜１００００ｈ−１、更に好ましくは５０００〜８０００ｈ−１であるという条件で稼働できる
ことを特徴とする、前記解決法のいずれか１つの方法。
【００２５】
３つのメタン合成反応器を使用する場合には：
第１のメタン合成反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃、好ましくは２６０〜３３０℃、更に好ましくは２６０〜３２０℃であり、圧力が１．０〜８．５MPa、好ましくは２．５〜７．５MPa、更に好ましくは３．５〜７．５MPaであり、そして空間速度が２０００〜１５０００ｈ−１、好ましくは５０００〜１３０００ｈ−１、更に好ましくは８０００〜１２０００ｈ−１であるという条件で稼働でき；
第２のメタン合成反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃、好ましくは２５０〜３３０℃、更に好ましくは２５０〜３１０℃であり、圧力が０．８〜８．３MPa、好ましくは２．３〜７．３MPa、更に好ましくは３．３〜７．３MPaであり、そして空間速度が２０００〜１００００ｈ−１、好ましくは４０００〜１００００ｈ−１、更に好ましくは５０００〜９０００ｈ−１であるという条件で稼働でき；そして
第３のメタン合成反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃、好ましくは２５０〜３２０℃、更に好ましくは２５０〜３００℃であり、圧力が０．７〜８．２MPa、好ましくは２．２〜７．２MPa、更に好ましくは３．２〜７．２MPaであり、そして空間速度が２０００〜１００００ｈ−１、好ましくは４０００〜１００００ｈ−１、更に好ましくは６０００〜９０００ｈ−１であるという条件で稼働できる
ことを特徴とする、前記解決法のいずれか１つの方法。
【００２６】
第２のメタン合成反応器は、第１のメタン合成反応器の稼働温度よりも低い温度で稼働することを特徴とする、前記解決法のいずれか１つの方法。
【００２７】
第３のメタン合成反応器は、第２のメタン合成反応器の稼働温度よりも低い温度で稼働することを特徴とする、前記解決法のいずれか１つの方法。
【００２８】
本発明の別の態様において、本発明は、以下の技術的解決法を提供する：
メタノール及び合成天然ガスを同時生産するためのプラントであって、少なくとも１つのコーカーと組合せて使用されるプラントであり、ここで、前記プラントは、
（１）少なくとも１つのコークス炉ガス前処理ユニット、
（２）少なくとも１つのＣＯ２捕捉ユニット、
（３）少なくとも１つの圧縮及び脱硫ユニット、
（４）少なくとも１つのメタノール合成ユニット、
（５）少なくとも１つのメタン合成ユニット、及び
（６）場合により少なくとも１つの深冷分離ユニット
を含み；
前記コークス炉ガス前処理ユニットの少なくとも１つの入口は、前記コーカーの少なくとも１つのコークス炉ガス出口と（直接的又は間接的に）連通しており；
前記ＣＯ２捕捉ユニットの少なくとも１つの入口は、前記コーカーの少なくとも１つの煙道ガス出口と（直接的又は間接的に）連通しており；
前記ＣＯ２捕捉ユニットの少なくとも１つの出口及び前記コークス炉ガス前処理ユニットの少なくとも１つの出口は、少なくとも１つの混合装置（例えば、ミキサー及び／又は三方管）を介して、前記圧縮及び脱硫ユニットの少なくとも１つの入口と（直接的又は間接的に）連通しており；
前記圧縮及び脱硫ユニットの少なくとも１つの出口は、前記メタノール合成ユニットの少なくとも１つの入口と（直接的又は間接的に）連通しており；
前記メタノール合成ユニットの少なくとも１つの出口は、少なくとも１つの精製装置（例えば、水洗浄カラム）を介して、前記メタン合成ユニットの少なくとも１つの入口と（直接的又は間接的に）連通しており；そして
前記メタン合成ユニットの少なくとも１つの出口は、場合により前記深冷分離ユニットの少なくとも１つの入口と（直接的又は間接的に）連通している
プラント。
【００２９】
前記ＣＯ２捕捉ユニットが、少なくとも１つの化学吸収に基づくＣＯ２捕捉ユニット、少なくとも１つの物理吸着（温度スイング吸着又は圧力スイング吸着）に基づくＣＯ２捕捉ユニット、少なくとも１つの膜分離に基づくＣＯ２捕捉ユニット及びこれらの組合せよりなる群から選択される、前記解決法のいずれか１つのプラント。
【００３０】
前記コークス炉ガス前処理ユニットが、少なくとも１つのタール油除去装置、少なくとも１つのナフタレン除去装置、少なくとも１つのベンゼン除去装置及び少なくとも１つのアンモニア除去装置を含む、前記解決法のいずれか１つのプラント。
【００３１】
前記圧縮及び脱硫ユニットが、少なくとも１つの圧縮装置、並びに少なくとも１つのＮＨＤ硫黄除去装置、少なくとも１つの有機硫黄水素化変換装置、及び少なくとも１つの微粒子硫黄除去（例えば、ＺｎＯ硫黄除去）装置を含む、前記解決法のいずれか１つのプラント。
【００３２】
前記メタノール合成ユニットが、少なくとも１つのメタノール合成反応器及び少なくとも１つのメタノール分離装置を含む、前記解決法のいずれか１つのプラント。
【００３３】
前記メタノール合成反応器が、クエンチ型、管状等温型、又は断熱型であってよい、固定床反応器の形態である、前記解決法のいずれか１つのプラント。
【００３４】
前記メタノール合成反応器に、少なくとも１種のＣｕ系メタノール合成触媒が充填された、前記解決法のいずれか１つのプラント。
【００３５】
前記メタノール分離装置が、少なくとも１つの気液分離装置及び／又は少なくとも１つの精留カラムを含む、前記解決法のいずれか１つのプラント。
【００３６】
前記メタノール合成反応器が、少なくとも１つのワンススルー反応器である、前記解決法のいずれか１つのプラント。
【００３７】
前記プラントが、メタン水蒸気変換装置を１つも含まない、前記解決法のいずれか１つのプラント。
【００３８】
前記メタン合成ユニットが、直列につながれた２つ又は３つのメタン合成反応器、及び少なくとも１つのメタン分離装置を含む、前記解決法のいずれか１つのプラント。
【００３９】
前記メタン合成反応器が、軸流型、放射流型、又は軸流−放射流型であってよい、固定床反応器の形態である、前記解決法のいずれか１つのプラント。
【００４０】
前記メタン合成反応器が、同一であるか又は異なっている、前記解決法のいずれか１つのプラント。
【００４１】
前記メタン合成反応器に、少なくとも１種のＮｉ系メタン合成触媒が充填された、前記解決法のいずれか１つのプラント。
【図面の簡単な説明】
【００４２】
【図１】図１は、本発明の工程図を示す。
【００４３】
実施態様
コークス炉ガスは、水素に富んだガスであり、５〜８の水素／炭素比を有することさえある。本発明では、水素／炭素比とは、（ｎＨ２−ｎＣＯ２）／（ｎＣＯ＋ｎＣＯ２）のことをいう［ここで、ｎＨ２、ｎＣＯ２及びｎＣＯは、それぞれＨ２、ＣＯ２及びＣＯのモル数である］。コークス炉ガスには、メタノールの生産におけるか合成天然ガスの生産におけるかには関わらず、過剰水素の問題が存在する。
【００４４】
コーキングプロセスでは、総コークス炉ガスの容量で４５％〜５０％は、コーカーに再循環させて、加熱燃料ガスとして用いられる。コークス炉ガスの燃焼後、大量のＣＯ２を含有する煙道ガスが放出される;これは、環境を汚染するだけでなく、炭素資源の浪費の原因ともなる。
【００４５】
深い研究を通じて、本発明者らは、コークス炉ガスによりメタノール及び合成天然ガスを同時生産するための新しい方法及びプラントを提案している。本発明によれば、コークス炉ガス中の水素元素及び煙道ガス中の炭素元素の利用を最大にするために、化学吸収、物理吸着（温度スイング吸着又は圧力スイング吸着）及び／又は膜分離を介して、コーカーの煙道ガスからＣＯ２を捕捉して、捕捉ＣＯ２をコークス炉ガスに補充することにより、水素／炭素比を調整でき、このため、メタノール及び合成天然ガスの生産性を向上させるという目的が達成される。
【００４６】
メタノール合成反応は、低いワンススルー変換を有する。したがってメタノール合成プラントには、一般に、変換を増加させるための圧縮及び再循環装置を備えることが要求される。メタン合成反応からは、大量の熱が発生する。適切な制御のない場合は、メタン合成における反応ガスの温度は、メタン合成触媒が耐えることのできる最高温度よりも高い、９００℃以上にまで上昇する。したがって、メタン合成供給ガスのＣＯｘ含量が高すぎる場合は、メタン合成反応における空間速度を増加させ（触媒床における滞留時間を減少させる）、そして反応生成物の一部を圧縮及び再循環する必要があるか、又は少量の不活性希釈ガスを添加する必要がある。これらの結果として、圧縮及び再循環装置を提供する必要性が生じ、そして設備コスト及び運転コストの増大を招く。
【００４７】
本発明の方法及びプラントは、空気分離装置及び部分酸化純酸素触媒コンバータなどの高価な装置も、あるいはメタノール合成の圧縮及び再循環システム、並びにメタン合成の圧縮及び再循環システムのような、変換を増加させ、そして通常の触媒作動温度を確保するための圧縮及び再循環装置も必要としない。したがって本発明は、著しく設備投資及び運転コストを低減させることができる。
【００４８】
本発明によれば、炭素補充して精製したコークス炉ガスは、メタノール及び合成天然ガスを連続して生産するために直接使用することができるが、ここで、このメタノール合成は、ワンススルー反応である。このメタノール合成反応では、ガス中のＣＯｘ含量が１３％未満となるようにＣＯｘ（ＣＯ及びＣＯ２）の一部が消費される。メタン合成供給ガスは、希釈せずに第１のメタン合成反応器に直接送ることができ、そしてメタン合成反応器の触媒床の最高温度は７００℃未満に制御することができる。メタノール合成ユニットがメタン合成ユニットの前に提供されていない場合、メタン合成供給ガスが含有するＣＯｘは多すぎる。これが、メタン合成反応器に直接送られる場合には、触媒床の温度を、メタン合成触媒が耐えることのできる最高温度よりも高いレベルである、９００℃を超えるレベルにまで上昇させるであろう。このような場合には、反応温度を制御するために、必然的に低ＣＯｘ含量を有するガスがメタン合成供給ガスを希釈するために使用され、その結果、第１又は第２のメタン合成反応器の出口からのガスを圧縮し、そしてそれを再循環することにより、第１のメタン合成反応器に送られる供給ガスを希釈する、圧縮及び再循環システムを更に提供する必要性が生じる。本発明は、メタノール合成反応の欠点とメタン合成反応の欠点とを相互に補完させ、メタノール合成反応とメタン合成反応とを一緒に組合せることにより、欠点を利点へと変換する。
【００４９】
本発明によれば、ＣＯ２は煙道ガスから回収される。したがって、本発明は、リソースの最大活用及びＣＯ２排出量の減少を達成する。本発明の方法は、単純であり、かつ運転コストが低いため、経済的で環境に優しい生産方法である。
【００５０】
本発明によれば、コークス炉ガスによりメタノール及び合成天然ガスを同時生産する方法は、
（１）少なくとも１種のコークス炉ガスを前処理する工程、
（２）前処理したコークス炉ガスに少なくとも１種の炭素含有ガスを加えることにより、水素／炭素比を調整する工程、
（３）生じる混合ガスを圧縮及び脱硫し、次にメタノール合成反応を実施する工程、
（４）生じるメタノール合成反応生成物を高メタノール流と低メタノール流とに分離する工程、
（５）低メタノール流を、直列につながれた２つ又は３つのメタン合成反応器中でのメタン合成反応に付す工程、
（６）生じるメタン合成反応生成物から水を分離することにより、合成天然ガスを生産する工程
を含む。
【００５１】
本発明によれば、前記前処理は、コークス炉ガス中のタール油、ナフタレン、ベンゼン及びアンモニアの１種以上の除去を含む。前記前処理は、当該分野において標準的である。
【００５２】
本発明によれば、前記炭素含有ガスは、ＣＯ及びＣＯ２の一方又は両方である。好ましくは、前記炭素含有ガスは、コーカーから放出された煙道ガスから捕捉された、ＣＯ２である。ＣＯ２捕捉方法は、化学吸収（複合アミン溶媒吸収など）、物理吸着（圧力スイング吸着及び温度スイング吸着など）、膜分離及びこれらの組合せを含む。これらのＣＯ２捕捉方法は、当該分野において標準的である。
【００５３】
本発明によれば、前記炭素含有ガスは、生じる混合ガスが、２．２〜２．７の水素／炭素比を有するような量で加える。これにより、低メタノール流が２．５５〜３．０５の水素／炭素比を有すること、並びに低メタノール流中のＣＯ及びＣＯ２の合計濃度が１３mol％未満であることを保証できる。好ましくは、本発明によれば、前記炭素含有ガスは、生じる混合ガスが、２．４〜２．６、好ましくは２．４５〜２．５、例えば、２．４６〜２．５の水素／炭素比を有するような量で加える。
【００５４】
本発明によれば、工程（３）において、生じる混合ガスは、１〜９MPa、例えば、１．０〜８．０MPa、３．０〜８．０MPa又は５．４〜８．０MPaに圧縮する。
【００５５】
本発明によれば、工程（３）において、生じる混合ガスは、混合ガスの総硫黄含量がモル数で０．１ppm以下であるようなレベルまで脱硫する。脱硫方法は、ＮＨＤ硫黄除去、水素化変換硫黄除去（有機硫黄を無機硫黄に変換する）、ＺｎＯ硫黄除去及びこれらの組合せを含む。これらの脱硫方法は、当該分野において標準的である。
【００５６】
本発明によれば、低メタノール流は、２．５５〜３．０５の水素／炭素比を有する。
【００５７】
本発明によれば、低メタノール流は、直列につながれた２つ又は３つのメタン合成反応器に送られる前に、水洗浄に付され、そして水洗浄流が第１のメタン合成反応器に送られることにより、メタン合成反応が実施される。
【００５８】
本発明によれば、メタン合成反応生成物は、１００ppm以下、例えば、５０ppm以下のような８０ppm以下のモル数によるＣＯ含量、及び１．５％以下、例えば、１％以下のような１．２％以下のモル数によるＣＯ２含量を有する。
【００５９】
本発明によれば、メタノール合成反応は、ワンススルー反応であり、そしてメタノール合成反応の前にメタン水蒸気変換は実施されない。
【００６０】
本発明によれば、低メタノール流中のＣＯ及びＣＯ２の合計濃度は、１３mol％未満である。
【００６１】
本発明によれば、第１のメタン合成反応器は、４４０℃以下の温度上昇を有する。
【００６２】
本発明によれば、直列につながれた３つの断熱メタン合成反応器を使用することができるが、ここで、第１のメタン合成反応器は、広い温度範囲で稼働し、かつ２５０℃〜３５０℃の入口温度と５００℃〜６８０℃の出口温度を持ち、そして第２及び第３のメタン合成反応器は、第１のメタン合成反応器より低い温度、例えば、３３０〜６００℃、好ましくは３３０〜４５０℃、更に好ましくは３３０〜３７５℃で稼働する。
【００６３】
本発明において、反応器稼働温度とは、反応器の出口の温度のことをいう。
【００６４】
本発明によれば、合成天然ガスを深冷分離に付すことにより、液化天然ガスが生成する。深冷分離は、当該分野において標準的であり、例えば、合成天然ガスは、−１６５℃に低温冷却することができる。
【００６５】
本発明によれば、少なくとも1つのＣｕ系メタノール合成触媒（低圧又は中圧メタノール合成触媒）をメタノール合成反応に使用する。Ｃｕ系メタノール合成触媒は、特許出願CN1660489A、CN1660493A、CN1962063A、CN1356166A、CN102240552A、CN102451695A、CN103480377A、CN103480378A及びCN103506126A（特に、特許請求の範囲及び実施例のそれぞれに関して）に開示された調製方法により調製することができる。Ｃｕ系メタノール合成触媒の例は、Research Institute of Nanjing Chemical Industrial Groupにより製造されたＣ３０７及びＮＣ３１０メタノール合成触媒を包含する。
【００６６】
本発明によれば、少なくとも１種のＮｉ系メタン合成触媒をメタン合成反応に使用する。Ｎｉ系メタン合成触媒は、特許出願US3988262A、CN102500379A及びCN102500387A（特に、特許請求の範囲及び実施例のそれぞれに関して）に開示されたものであってよい。Ｎｉ系メタン合成触媒は、特許出願US3988262A、CN102500379A、CN102500387A及びCN102189003Aに開示された調製方法により調製することができる。Ｎｉ系メタン合成触媒の例は、Research Institute of Nanjing Chemical Industrial Groupにより製造されたＮＣＪ−１広温度範囲メタン合成触媒及びＮＣＪ−２低温メタン合成触媒を包含する。
【００６７】
本発明によれば、メタノール合成反応は、入口温度が２００℃〜２４０℃であり、そして反応圧力が３．０〜８．０MPaであるという条件で実施することができる。メタノール合成反応器は、固定床反応器であってよく、そしてこれは、クエンチ型、管状等温型、又は断熱型であってよく、かつ少なくとも１種のＣｕ系メタノール合成触媒を充填することができる。
【００６８】
本発明によれば、２つのメタン合成反応器を使用する場合には：
第１の反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃であり、圧力が１．０〜８．５MPaであり、そして空間速度が２０００〜１５０００ｈ−１であるという条件で稼働でき；そして
第２の反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃であり、圧力が０．８〜８．３MPaであり、そして空間速度が２０００〜１００００ｈ−１であるという条件で稼働できる。
【００６９】
本発明によれば、３つのメタン合成反応器を使用する場合には：
第１の反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃であり、圧力が１．０〜８．５MPaであり、そして空間速度が２０００〜１５０００ｈ−１であるという条件で稼働でき；
第２の反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃であり、圧力が０．８〜８．３MPaであり、そして空間速度が２０００〜１００００ｈ−１であるという条件で稼働でき；そして
第３の反応器では：固定床反応器を使用し；そしてこの固定床反応器は、軸流型、放射流型、又は軸流−放射流型であってよく、少なくとも１種のＮｉ系メタン合成触媒を充填することができ、そして入口温度が２５０〜３５０℃であり、圧力が０．７〜８．２MPaであり、そして空間速度が２０００〜１００００ｈ−１であるという条件で稼働できる。
【００７０】
本発明によれば、メタノール及び合成天然ガスを同時生産するための、少なくとも１つのコーカーと組合せて使用されるプラントは、
（１）少なくとも１つのコークス炉ガス前処理ユニット、（２）少なくとも１つのＣＯ２捕捉ユニット、（３）少なくとも１つの圧縮及び脱硫ユニット、（４）少なくとも１つのメタノール合成ユニット、（５）少なくとも１つのメタン合成ユニット、並びに（６）場合により少なくとも１つの深冷分離ユニットを含み；
前記コークス炉ガス前処理ユニットの少なくとも１つの入口は、前記コーカーの少なくとも１つのコークス炉ガス出口と（直接的又は間接的に）連通しており；
前記ＣＯ２捕捉ユニットの少なくとも１つの入口は、前記コーカーの少なくとも１つの煙道ガス出口と（直接的又は間接的に）連通しており；
前記ＣＯ２捕捉ユニットの少なくとも１つの出口及び前記コークス炉ガス前処理ユニットの少なくとも１つの出口は、少なくとも１つの混合装置（例えば、ミキサー及び／又は三方管）を介して、前記圧縮及び脱硫ユニットの少なくとも１つの入口と（直接的又は間接的に）連通しており；
前記圧縮及び脱硫ユニットの少なくとも１つの出口は、前記メタノール合成ユニットの少なくとも１つの入口と（直接的又は間接的に）連通しており；
前記メタノール合成ユニットの少なくとも１つの出口は、少なくとも１つの精製装置（例えば、水洗浄カラム）を介して、前記メタン合成ユニットの少なくとも１つの入口と（直接的又は間接的に）連通しており；そして
前記メタン合成ユニットの少なくとも１つの出口は、場合により前記深冷分離ユニットの少なくとも１つの入口と（直接的又は間接的に）連通している。
【００７１】
本発明によれば、前記ＣＯ２捕捉ユニットは、少なくとも１つの化学吸収に基づくＣＯ２捕捉ユニット、少なくとも１つの物理吸着（温度スイング吸着又は圧力スイング吸着）に基づくＣＯ２捕捉ユニット、少なくとも１つの膜分離に基づくＣＯ２捕捉ユニット及びこれらの組合せよりなる群から選択される。
【００７２】
本発明によれば、前記コークス炉ガス前処理ユニットは、少なくとも１つのタール油除去装置、少なくとも１つのナフタレン除去装置、少なくとも１つのベンゼン除去装置及び少なくとも１つのアンモニア除去装置を含む。
【００７３】
本発明によれば、前記圧縮及び脱硫ユニットは、少なくとも１つの圧縮装置、並びに少なくとも１つのＮＨＤ硫黄除去装置、少なくとも１つの有機硫黄水素化変換装置、及び少なくとも１つの高度硫黄除去（例えば、ＺｎＯ硫黄除去）装置を含む。
【００７４】
本発明によれば、前記メタノール合成ユニットは、少なくとも１つのメタノール合成反応器及び少なくとも１つのメタノール分離装置を含むが、ここで前記メタノール合成反応器は、クエンチ型、管状等温型、又は断熱型であってよい、固定床反応器の形態であり；前記メタノール合成反応器に、少なくとも１種のＣｕ系メタノール合成触媒を充填することができ；前記メタノール分離装置は、少なくとも１つの気液分離装置及び／又は少なくとも１つの精留カラムを含み；そして前記メタノール合成反応器は、少なくとも１つのワンススルー反応器である。
【００７５】
本発明によれば、前記プラントは、メタン水蒸気変換装置を１つも含まない。
【００７６】
本発明によれば、前記メタン合成ユニットは、直列につながれた２つ又は３つのメタン合成反応器、及び少なくとも１つのメタン分離装置を含み、そしてここで、前記メタン合成反応器は、軸流型、放射流型、又は軸流−放射流型であってよい、断熱固定床反応器の形態であり、前記メタン合成反応器は、同一であるか又は異なっており（直列につながれた３つのメタン合成反応器の場合には、３つの反応器は、完全に異なっていても、又は部分的に異なっていても、即ち、３つの反応器の２つだけが同一であってもよい）、前記メタン合成反応器には、少なくとも１種のＮｉ系メタン合成触媒、例えば、Research Institute of Nanjing Chemical Industrial Groupにより製造された、Ｎｉ系広温度範囲メタン合成触媒及びＮｉ系低温メタン合成触媒が充填されている。
【００７７】
以降、本発明の方法は図１を参照して詳細に説明される。
【００７８】
以下の実施例では、メタノール合成反応器に、Ｃ３０７  Ｃｕ系メタノール合成触媒を充填し、第１のメタン合成反応器には、ＮＣＪ−１  Ｎｉ系広温度範囲メタン合成触媒を充填し、そして第２のメタン合成反応器及び第３のメタン合成反応器（使用する場合）には、ＮＣＪ−２  Ｎｉ系低温メタン合成触媒を充填する。特に断りない限り、本説明全体を通じて、どの含量も、モル基準で算出する。
【００７９】
以下の実施例における方法は図１に示す。
【００８０】
実施例１
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、５．０MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５２．９３％、Ｃ２Ｈ６  ２．９１％、ＣＨ４  ２４．６０％、ＣＯ  ６．５３％、ＣＯ２  １０．１４％、Ｎ２  ２．８８％（水素／炭素比＝２．５７）の組成を有する供給ガスが生成した。
【００８１】
メタノール合成カラムに送られた供給ガスは、４．６MPaの圧力及び２２０℃の温度で、固定床反応器中で６５００ｈ−１の反応空間速度でＣｕ系メタノール合成触媒の存在下でのメタノール合成反応に付した。生じる反応ガスは、熱交換器により冷却して、分離することにより、液相生成物と気相生成物が生成した。この液相生成物が粗メタノールであり、これを精留することにより、精製メタノールが生成した。気相生成物は、３という水素／炭素比及び１２．９６％のＣＯｘ含量であったが、これをメタン合成ユニットに送った。
【００８２】
メタン合成ユニットは、直列につながれた２つの同一の断熱メタン合成反応器（固定床）から構成した。ガスは、熱交換器により２５０℃に加熱し、４．２MPaの圧力で第１のメタン合成反応器に送った。この反応器には、Ｎｉ系広温度範囲メタン合成触媒を充填した。反応は、９０００ｈ−１の空間速度で行った。メタン合成からの反応熱は、６７３℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２５０℃の温度まで熱交換器により冷却し、次いで第２のメタン合成反応器に送った。この反応器には、Ｎｉ系低温メタン合成触媒を充填した。反応は、５５００ｈ−１の空間速度及び４．０MPaの反応圧力で行った。反応後、ガスの温度は、３７５℃まで上昇し、ガス中のＣＯ含量は、８２ppmまで減少し、そしてガス中のＣＯ２含量は、０．９０％に減少した。ガスを冷却し、生じる水を分離した後、９０．３１％の炭化水素含量を有する気相生成物（即ち、合成天然ガス）を得た。
【００８３】
気相生成物を−１６５℃まで低温冷却して、ＣＨ４及びＣ２Ｈ６を気相生成物から分離することにより、液化天然ガスが生成した。
【００８４】
実施例２
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、７．８MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５２．６７％、Ｃ２Ｈ６  ２．９０％、ＣＨ４  ２４．４８％、ＣＯ  ６．４９％、ＣＯ２  １０．５９％、Ｎ２  ２．８７％（水素／炭素比＝２．４６）の組成を有する供給ガスが生成した。
【００８５】
メタノール合成カラムに送られた供給ガスは、７．４MPaの圧力及び２１０℃の温度で、固定床反応器中で７５００ｈ−１の反応空間速度でＣｕ系メタノール合成触媒の存在下でのメタノール合成反応に付した。生じる反応ガスは、熱交換器により冷却して、分離することにより、液相生成物と気相生成物が生成した。この液相生成物が粗メタノールであり、これを精留することにより、精製メタノールが生成した。気相生成物は、２．９４という水素／炭素比及び１１．８６％のＣＯｘ含量であったが、これをメタン合成ユニットに送った。
【００８６】
メタン合成ユニットは、直列につながれた２つの同一の断熱メタン合成反応器（固定床）から構成した。ガスは、熱交換器により２５０℃に加熱し、７．０MPaの圧力で第１のメタン合成反応器に送った。この反応器には、Ｎｉ系広温度範囲メタン合成触媒を充填した。反応は、１１８００ｈ−１の空間速度で行った。メタン合成からの反応熱は、６５２℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２５０℃の温度まで熱交換器により冷却し、次いで第２のメタン合成反応器に送った。この反応器には、Ｎｉ系低温メタン合成触媒を充填した。反応は、７５００ｈ−１の空間速度及び６．８MPaの反応圧力で行った。反応後、ガスの温度は、３４３℃まで上昇し、ガス中のＣＯ含量は、１８ppmまで減少し、そしてガス中のＣＯ２含量は、０．４８％に減少した。ガスを冷却し、生じる水を分離した後、９１．４５％の炭化水素含量を有する気相生成物（即ち、合成天然ガス）を得た。
【００８７】
気相生成物を−１６５℃まで低温冷却して、ＣＨ４及びＣ２Ｈ６を気相生成物から分離することにより、液化天然ガスが生成した。
【００８８】
実施例３
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、７．８MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５２．５０％、Ｃ２Ｈ６  ２．８９％、ＣＨ４  ２４．４０％、ＣＯ  ６．４７％、ＣＯ２  １０．８８％、Ｎ２  ２．８６％（水素／炭素比＝２．４）の組成を有する供給ガスが生成した。
【００８９】
メタノール合成カラムに送られた供給ガスは、７．４MPaの圧力及び２１５℃の温度で、固定床反応器中で７５００ｈ−１の反応空間速度でＣｕ系メタノール合成触媒の存在下でのメタノール合成反応に付した。生じる反応ガスは、熱交換器により冷却して、分離することにより、液相生成物と気相生成物が生成した。この液相生成物が粗メタノールであり、これを精留することにより、精製メタノールが生成した。気相生成物は、２．８１という水素／炭素比及び１２．１９％のＣＯｘ含量であったが、これをメタン合成ユニットに送った。
【００９０】
メタン合成ユニットは、直列につながれた２つの同一の断熱メタン合成反応器（固定床）から構成した。ガスは、熱交換器により２６０℃に加熱し、７．０MPaの圧力で第１のメタン合成反応器に送った。この反応器には、Ｎｉ系広温度範囲メタン合成触媒を充填した。反応は、１１０００ｈ−１の空間速度で行った。メタン合成からの反応熱は、６７８℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２６０℃の温度まで熱交換器により冷却し、次いで第２のメタン合成反応器に送った。この反応器には、Ｎｉ系低温メタン合成触媒を充填した。反応は、８０００ｈ−１の空間速度及び６．８MPaの反応圧力で行った。反応後、ガスの温度は、３５５℃まで上昇し、ガス中のＣＯ含量は、３５ppmまで減少し、そしてガス中のＣＯ２含量は、１．１７％に減少した。ガスを冷却し、生じる水を分離した後、９１．０３％の炭化水素含量を有する気相生成物（即ち、合成天然ガス）を得た。
【００９１】
気相生成物を−１６５℃まで低温冷却して、ＣＨ４及びＣ２Ｈ６を気相生成物から分離することにより、液化天然ガスが生成した。
【００９２】
実施例４
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、７．０MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５２．７６％、Ｃ２Ｈ６  ２．９０％、ＣＨ４  ２４．５３％、ＣＯ  ６．５１％、ＣＯ２  １０．４２％、Ｎ２  ２．８８％（水素／炭素比＝２．５０）の組成を有する供給ガスが生成した。
【００９３】
メタノール合成カラムに送られた供給ガスは、６．６MPaの圧力及び２２５℃の温度で、固定床反応器中で６８００ｈ−１の反応空間速度でＣｕ系メタノール合成触媒の存在下でのメタノール合成反応に付した。生じる反応ガスは、熱交換器により冷却して、分離することにより、液相生成物と気相生成物が生成した。この液相生成物が粗メタノールであり、これを精留することにより、精製メタノールが生成した。気相生成物は、２．９１という水素／炭素比及び１２．５１％のＣＯｘ含量であったが、これをメタン合成ユニットに送った。
【００９４】
メタン合成ユニットは、直列につながれた２つの同一の断熱メタン合成反応器（固定床）から構成した。ガスは、熱交換器により２５０℃に加熱し、６．２MPaの圧力で第１のメタン合成反応器に送った。この反応器には、Ｎｉ系広温度範囲メタン合成触媒を充填した。反応は、１００００ｈ−１の空間速度で行った。メタン合成からの反応熱は、６７７℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２６０℃の温度まで熱交換器により冷却し、次いで第２のメタン合成反応器に送った。この反応器には、Ｎｉ系低温メタン合成触媒を充填した。反応は、６５００ｈ−１の空間速度及び６．０MPaの反応圧力で行った。反応後、ガスの温度は、３６４℃まで上昇し、ガス中のＣＯ含量は、３９ppmまで減少し、そしてガス中のＣＯ２含量は、０．７３％に減少した。ガスを冷却し、生じる水を分離した後、９１．３１％の炭化水素含量を有する気相生成物（即ち、合成天然ガス）を得た。
【００９５】
気相生成物を−１６５℃まで低温冷却して、ＣＨ４及びＣ２Ｈ６を気相生成物から分離することにより、液化天然ガスが生成した。
【００９６】
比較例１
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、６．０MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５１．５８％、Ｃ２Ｈ６  ２．８４％、ＣＨ４  ２３．９７％、ＣＯ  ６．３６％、ＣＯ２  １２．４４％、Ｎ２  ２．８１％（水素／炭素比＝２．０８）の組成を有する供給ガスが生成した。
【００９７】
メタノール合成カラムに送られた供給ガスは、６．６MPaの圧力及び２２０℃の温度で、固定床反応器中で６８００ｈ−１の反応空間速度でＣｕ系メタノール合成触媒の存在下でのメタノール合成反応に付した。生じる反応ガスは、熱交換器により冷却して、分離することにより、液相生成物と気相生成物が生成した。この液相生成物が粗メタノールであり、これを精留することにより、精製メタノールが生成した。気相生成物は、２．１２という水素／炭素比及び１６．０４％のＣＯｘ含量であったが、これをメタン合成ユニットに送った。
【００９８】
メタン合成ユニットは、直列につながれた２つの同一の断熱メタン合成反応器（固定床）から構成した。第１のメタン合成反応器には、ガス再循環システムを取り付ける必要があった。メタノール合成カラムから出たガスと再循環ガスを混合した。生じる混合物を熱交換器により２６０℃に加熱し、次に第１のメタン合成反応器に送ったが、この反応器には、Ｎｉ系広温度範囲メタン合成触媒を充填した。このメタン合成反応は、触媒の作用下で起こった。反応は、１００００ｈ−１の空間速度及び６．２MPaの反応圧力で行った。メタン合成からの反応熱は、６６６℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２６０℃の温度まで熱交換器により冷却して、２部に分割した。１部のガスは更に２００℃まで冷却し、圧縮機により圧縮して、第１のメタン合成反応器入口へと再循環させた。もう１部のガスは、第２のメタン合成反応器に送った。この反応器には、Ｎｉ系低温メタン合成触媒を充填した。反応は、６５００ｈ−１の空間速度及び６．０MPaの反応圧力で行った。反応後、ガスの温度は、３６４℃まで上昇し、ガス中のＣＯ含量は、０．２８％まで減少し、そしてガス中のＣＯ２含量は、６．５２％に減少した。ガスを冷却し、生じる水を分離した後、８６．２６％の炭化水素含量を有する気相生成物（即ち、合成天然ガス）を得た。
【００９９】
気相生成物を−１６５℃まで低温冷却して、ＣＨ４及びＣ２Ｈ６を気相生成物から分離することにより、液化天然ガスが生成した。
【０１００】
比較例２
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、４．４MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５４．０１％、Ｃ２Ｈ６  ２．９７％、ＣＨ４  ２５．１０％、ＣＯ  ６．６６％、ＣＯ２  ８．３１％、Ｎ２  ２．９５％（水素／炭素比＝３．０６）の組成を有する供給ガスが生成した。
【０１０１】
メタノール合成カラムに送られた供給ガスは、４．０MPaの圧力及び２２０℃の温度で、固定床反応器中で６５００ｈ−１の反応空間速度でＣｕ系メタノール合成触媒の存在下でのメタノール合成反応に付した。生じる反応ガスは、熱交換器により冷却して、分離することにより、液相生成物と気相生成物が生成した。この液相生成物が粗メタノールであり、これを精留することにより、精製メタノールが生成した。気相生成物は、３．５という水素／炭素比及び１２．２８％のＣＯｘ含量であったが、これをメタン合成ユニットに送った。
【０１０２】
メタン合成ユニットは、直列につながれた２つの同一の断熱メタン合成反応器（固定床）から構成した。ガスは、熱交換器により２９０℃に加熱し、３．６MPaの圧力で第１のメタン合成反応器に送った。この反応器には、Ｎｉ系広温度範囲メタン合成触媒を充填した。反応は、９０００ｈ−１の空間速度で行った。メタン合成からの反応熱は、６７５℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２８０℃の温度まで熱交換器により冷却し、次いで第２のメタン合成反応器に送った。この反応器には、Ｎｉ系低温メタン合成触媒を充填した。反応は、５５００ｈ−１の空間速度及び３．４MPaの反応圧力で行った。反応後、ガスの温度は、３７２℃まで上昇し、ガス中のＣＯ含量は、２８ppmまで減少し、そしてガス中のＣＯ２含量は、０．４５％に減少した。ガスを冷却し、生じる水を分離した後、８０．４８％の炭化水素含量を有する気相生成物（即ち、合成天然ガス）を得た。
【０１０３】
気相生成物を−１６５℃まで低温冷却して、ＣＨ４及びＣ２Ｈ６を気相生成物から分離することにより、液化天然ガスが生成した。
【０１０４】
参照例１
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付すことにより、Ｈ２  ５７．２５％、Ｃ２Ｈ６  ３．１５％、ＣＨ４  ２６．６１％、ＣＯ  ７．０６％、ＣＯ２  ２．８１％及びＮ２  ３．１２％（水素／炭素比＝５．５２）の組成を有する供給ガスが生成した。この供給ガスは、煙道ガスから捕捉したＣＯ２と混合した。生じる混合物は、４．４MPaまで圧縮し、ＮＨＤ法で脱硫し、次に２３０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５３．８６％、Ｃ２Ｈ６  ２．９６％、ＣＨ４  ２５．０３％、ＣＯ  ６．６４％、ＣＯ２  ８．５７％、Ｎ２  ２．９４％（水素／炭素比＝２．９８）の組成を有する供給ガスが生成した。
【０１０５】
精密脱硫ガスは、４．０MPaの圧力であった。メタノール合成ユニットを準備することなく、精密脱硫ガスはメタン合成ユニットに直接送ったが、このユニットは直列につながれた３つのメタン合成反応器（固定床）から構成した。メタン合成ユニットの第１のメタン合成反応器には、ガス再循環システムを取り付ける必要があった。精密脱硫ガスと再循環ガスを混合した。生じる混合物を熱交換器により３００℃に加熱し、次に第１のメタン合成反応器に送ったが、この反応器には、Ｎｉ系広温度範囲メタン合成触媒を充填した。このメタン合成反応は、触媒の作用下で起こった。反応は、１００００ｈ−１の空間速度及び４．０MPaの反応圧力で行った。メタン合成からの反応熱は、６００℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２８０℃の温度まで熱交換器により冷却して、２部に分割した。１部のガスは、圧縮機により圧縮して、第１のメタン合成反応器入口へと再循環させた。もう１部のガスは、第２のメタン合成反応器に送った。この反応器には、Ｎｉ系低温メタン合成触媒を充填した。反応は、７０００ｈ−１の空間速度及び３．８MPaの反応圧力で行った。反応後、ガスの温度は、４６７℃まで上昇した。生じる反応ガスを熱交換器により２５０℃まで冷却して、第３のメタン合成反応器に送った。この反応器には、Ｎｉ系低温メタン合成触媒を充填した。反応は、６０００ｈ−１の空間速度及び３．７MPaの反応圧力で行った。反応後、ガスの温度は３８０℃であり、ガス中のＣＯ含量は、１４ppmまで減少し、そしてガス中のＣＯ２含量は、０．７３％に減少した。ガスを冷却し、生じる水を分離した後、９０．８８％の炭化水素含量を有する気相生成物（即ち、合成天然ガス）を得た。
【０１０６】
気相生成物を−１６５℃まで低温冷却して、ＣＨ４及びＣ２以上の炭化水素を気相生成物から分離することにより、液化天然ガスが生成した。
【０１０７】
参照例２
コーカーの燃焼室から放出された煙道ガスをＣＯ２捕捉システムに導入した。煙道ガス中のＣＯ２のほとんどは、吸収カラム内の複合アミン溶媒に吸収させた。ＣＯ２を吸収した溶媒を、ＣＯ２を分離するために再生カラムに送った。コークス炉ガスは、タール油除去、ベンゼン除去及びナフタレン除去を包含する前処理に付し、そして煙道ガスから捕捉したＣＯ２と混合した。生じる混合物は、８．４MPaまで圧縮し、ＮＨＤ法で脱硫し、次に２２０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５３％、Ｃ２Ｈ６  ２％、ＣＨ４  ２８％、ＣＯ  ６％、ＣＯ２  １０％、Ｎ２  １％の組成を有する供給ガスが生成した。
【０１０８】
メタノール合成カラムに送られた供給ガスは、８．１MPaの圧力及び２２０℃の温度で、Ｃｕ系メタノール合成触媒の存在下でのメタノール合成反応に付した。生じる反応ガスは、熱交換器により冷却して、分離することにより、液相生成物と気相生成物が生成した。生じる液相生成物が粗メタノールであり、これを精留することにより、精製メタノールが生成した。生じる気相生成物は、３という水素／炭素比及び１１％未満のＣＯｘ含量であったが、これを洗浄カラムに送ることにより、水で残留メタノールを除去して、次にメタン合成ユニットに送った。
【０１０９】
メタン合成ユニットは、直列につながれた２つの断熱メタン合成反応器から構成した。ガスは、熱交換器により２５０℃に加熱して、第１のメタン合成反応器に送った。メタン合成からの反応熱は、６００℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２５０℃の温度まで熱交換器により冷却し、次いで第２のメタン合成反応器に送った。反応後、ガスの温度は、４５０℃まで上昇し、ガス中のＣＯ含量は、１００ppmまで減少し、そしてガス中のＣＯ２含量は、１．５％に減少した。ガスを冷却し、生じる水を分離した後、８８％の炭化水素含量を有する気相生成物（即ち、合成天然ガス）を得た。
【０１１０】
気相生成物を−１６５℃まで低温冷却して、ＣＨ４及びＣ２以上の炭化水素を気相生成物から分離することにより、９４％を超える炭化水素含量を有する合成天然ガスが生成した。
【０１１１】
参照例３
コーカーの燃焼室から放出された煙道ガスをＣＯ２捕捉システムに導入した。圧力スイング吸着により純度９９％のＣＯ２ガスを得た。コークス炉ガスは、タール油除去、ベンゼン除去及びナフタレン除去を包含する前処理に付して、煙道ガスから捕捉したＣＯ２と混合した。生じる混合物は、５．４MPaまで圧縮し、ＮＨＤ法で脱硫し、次に２２０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５３％、Ｃ２Ｈ６  ２％、ＣＨ４  ２８％、ＣＯ  ６％、ＣＯ２  １０％、Ｎ２  １％の組成を有する供給ガスが生成した。
【０１１２】
メタノール合成カラムに送られた供給ガスは、５．１MPaの圧力及び２２０℃の温度で、Ｃｕ系メタノール合成触媒の存在下でのメタノール合成反応に付した。生じる反応ガスは、熱交換器により冷却して、分離することにより、液相生成物と気相生成物が生成した。生じる液相生成物が粗メタノールであり、これを精留することにより、精製メタノールが生成した。生じる気相生成物は、３という水素／炭素比及び１３％未満のＣＯｘ含量であったが、これを洗浄カラムに送ることにより、水で残留メタノールを除去して、次にメタン合成ユニットに送った。
【０１１３】
メタン合成ユニットは、直列につながれた３つの断熱メタン合成反応器から構成した。ガスは、熱交換器により２５０℃に加熱して、第１のメタン合成反応器に送った。メタン合成からの反応熱は、６８０℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２５０℃の温度まで熱交換器により冷却し、次いで第２のメタン合成反応器に送った。反応後、ガスの温度は、６００℃まで上昇した。生じる反応ガスは、熱交換器により２６０℃まで冷却して、第３のメタン合成反応器に送った。反応後、ガスの温度は３６０℃であり、ガス中のＣＯ含量は、５０ppmまで減少し、そしてガス中のＣＯ２含量は、１％に減少した。ガスを冷却し、生じる水を分離した後、９０％の炭化水素含量を有する気相生成物（即ち、合成天然ガス）を得た。
【０１１４】
気相生成物を−１６５℃まで低温冷却して、ＣＨ４及びＣ２以上の炭化水素を気相生成物から分離することにより、９４％を超える炭化水素含量を有する合成天然ガスが生成した。
【０１１５】
参照例４
コーカーの燃焼室から放出された煙道ガスをＣＯ２捕捉システムに導入した。膜分離により純度９９％のＣＯ２ガスを得た。コークス炉ガスは、タール油除去、ベンゼン除去及びナフタレン除去を包含する前処理に付して、煙道ガスから捕捉したＣＯ２と混合した。生じる混合物は、６．４MPaまで圧縮し、ＮＨＤ法で脱硫し、次に２２０℃に加熱して、水素化コンバータに送ることにより、コークス炉ガス中の有機硫黄を無機硫黄に変換し、次にＺｎＯで精密脱硫することにより、硫黄総量を０．１ppm以下のレベルに制御して、Ｈ２  ５３％、Ｃ２Ｈ６  ２％、ＣＨ４  ２８％、ＣＯ  ６％、ＣＯ２  １０％、Ｎ２  １％の組成を有する供給ガスが生成した。
【０１１６】
メタノール合成カラムに送られた供給ガスは、６．１MPaの圧力及び２２０℃の温度で、Ｃｕ系メタノール合成触媒の存在下でのメタノール合成反応に付した。生じる反応ガスは、熱交換器により冷却して、分離することにより、液相生成物と気相生成物が生成した。生じる液相生成物が粗メタノールであり、これを精留することにより、精製メタノールが生成した。生じる気相生成物は、３という水素／炭素比及び１２％未満のＣＯｘ含量であったが、これを洗浄カラムに送ることにより、水で残留メタノールを除去して、ガスに２０％の水分を持たせ、次にメタン合成ユニットに送った。
【０１１７】
メタン合成ユニットは、直列につながれた３つの断熱メタン合成反応器から構成した。ガスは、熱交換器により２５０℃に加熱して、第１のメタン合成反応器に送った。メタン合成からの反応熱は、６５０℃までガスの温度を上昇させた。第１のメタン合成反応器からのガスの熱は、熱交換器及び廃熱ボイラーにより回収して、超高圧過熱水蒸気（１１MPa）が副産物として生成した。ガスは、約２５０℃の温度まで熱交換器により冷却し、次いで第２のメタン合成反応器に送った。反応後、ガスの温度は、５６０℃まで上昇した。生じる反応ガスは、熱交換器により２６０℃まで冷却して、第３のメタン合成反応器に送った。反応後、ガスの温度は３７０℃であり、ガス中のＣＯ含量は、８０ppmまで減少し、そしてガス中のＣＯ２含量は、１．２％に減少した。ガスを冷却し、生じる水を分離した後、９０％の炭化水素含量を有する気相生成物（即ち、合成天然ガス）を得た。
【０１１８】
気相生成物を−１６５℃まで低温冷却して、ＣＨ４及びＣ２以上の炭化水素を気相生成物から分離することにより、９４％を超える炭化水素含量を有する合成天然ガスが生成した。
【図１】
2015007039.tif 000002
【外国語明細書】
2015007039000001.pdf